(57)【要約】【課題】表面処理されたガラス繊維を経糸として織機に安定供給することができ、加えて、耐熱性に優れた複合材料を得ることができる水系サイズ剤を提供する。【解決手段】シランカップリング剤（Ａ）１００質量部と、皮膜形成剤（Ｂ）１質量部以上５０質量部未満と、帯電防止剤（Ｃ）１〜１０質量部と、柔軟剤（Ｄ）１〜１０質量部とを含有し、澱粉およびエポキシ樹脂を含有しないことを特徴とする水系サイズ剤、および皮膜形成剤（Ｂ）が、ポリオキシアルキレンビスフェノールＡエーテルを含む前記水系サイズ剤。【選択図】なし【特許請求の範囲】
【請求項１】
シランカップリング剤（Ａ）１００質量部と、皮膜形成剤（Ｂ）１質量部以上５０質量部未満と、帯電防止剤（Ｃ）１〜１０質量部と、柔軟剤（Ｄ）１〜１０質量部とを含有し、澱粉およびエポキシ樹脂を含有しないことを特徴とする水系サイズ剤。
【請求項２】
皮膜形成剤（Ｂ）が、ポリオキシアルキレンビスフェノールＡエーテルを含む請求項１記載の水系サイズ剤。
【請求項３】
ポリオキシアルキレンビスフェノールＡエーテルが、ポリオキシエチレンビスフェノールＡエーテルである請求項２記載の水系サイズ剤。
【請求項４】
ポリオキシアルキレンビスフェノールＡエーテルの水酸基価が２００ｍｇＫＯＨ／ｇ以下である請求項３記載の水系サイズ剤。
【請求項５】
請求項１〜４のいずれかに記載の水系サイズ剤で表面が処理されたガラス繊維。
【請求項６】
請求項５記載のガラス繊維を用いたガラス繊維クロス。
【請求項７】
請求項６記載のガラス繊維クロスを用いた複合材料。
【発明の詳細な説明】
【技術分野】
【０００１】
本発明は、ガラス繊維の表面処理に用いることにより耐熱性に優れた複合材料を得ることができる水系サイズ剤に関する。
【背景技術】
【０００２】
従来、電子機器または電子通信機器等に使用されるプリント基板の補強材料には、ガラス繊維クロスが用いられている。近年、電子機器の小型化、薄肉化の進行にともない、前記ガラス繊維クロスは薄くすることが求められている。ガラス繊維クロスを薄くするには、ガラス繊維の繊維径をさらに細くし、かつ束ねる本数を減らす必要がある。
【０００３】
しかしながら、従来よりも繊維径を細くし束ねる本数を減らしたガラス繊維を用いて、従来からおこなわれている、ガラス繊維に澱粉を含んだサイズ剤で被覆し、製織後、澱粉をヒートクリーニング処理する方法でガラス繊維クロスを製造すると、強度が低下するという問題があった。
【０００４】
ヒートクリーニング処理を必要としない水系サイズ剤としては、例えば、特許文献１で、エポキシ樹脂と、エチレンオキサイドが付加されたビスフェノールＡエーテルと、シランカップリング剤とを含む水系サイズ剤が提案され、特許文献２で、特定の組成を有するエチレンオキサイド−プロプレンオキサイドアルキルエーテル界面活性剤を含む水系サイズ剤が提案されている。しかしながら、特許文献１の水系サイズ剤を用いて表面処理したガラス繊維は、前記水系サイズ剤にエポキシ樹脂を含むため、静電気が発生しやすく、ビーミング工程でガラス繊維どうしが絡み合あったり、糸切れしたり、毛羽が生じたりして、経糸として織機に安定供給できないという問題があった。また、特許文献２の水系サイズ剤を用いて表面処理したガラス繊維を用いてガラス繊維クロスを作製し、それに樹脂を含浸させた複合材料は、耐熱性が低いという問題があった。
【先行技術文献】
【特許文献】
【０００５】
【特許文献１】特開２００７−１６２１７１号公報
【特許文献２】特開２０１３−３５６９７号公報
【発明の概要】
【発明が解決しようとする課題】
【０００６】
本発明は、上記課題を解決するものであって、表面処理されたガラス繊維を経糸として織機に安定供給することができ、加えて、耐熱性に優れた複合材料を得ることができる水系サイズ剤を提供することを目的とする。
【課題を解決するための手段】
【０００７】
本発明者らは、上記課題を解決するために鋭意検討の結果、シランカップリング剤と、皮膜形成剤と、帯電防止剤と、柔軟剤とを特定の割合で含有した水系サイズ剤で表面処理したガラス繊維を経糸として用いることにより、上記目的を達成できることを見出し、本発明に到達した。すなわち、本発明の要旨は以下の通りである。
【０００８】
（１）シランカップリング剤（Ａ）１００質量部と、皮膜形成剤（Ｂ）１質量部以上５０質量部未満と、帯電防止剤（Ｃ）１〜１０質量部と、柔軟剤（Ｄ）１〜１０質量部とを含有し、澱粉およびエポキシ樹脂を含有しないことを特徴とする水系サイズ剤。
（２）皮膜形成剤（Ｂ）が、ポリオキシアルキレンビスフェノールＡエーテルを含む（１）記載の水系サイズ剤。
（３）ポリオキシアルキレンビスフェノールＡエーテルが、ポリオキシエチレンビスフェノールＡエーテルである（２）記載の水系サイズ剤。
（４）ポリオキシアルキレンビスフェノールＡエーテルの水酸基価が２００ｍｇＫＯＨ／ｇ以下である（３）記載の水系サイズ剤。
（５）（１）〜（４）のいずれかに記載の水系サイズ剤で表面が処理されたガラス繊維。
（６）（５）記載のガラス繊維を用いたガラス繊維クロス。
（７）（６）記載のガラス繊維クロスを用いた複合材料。
【発明の効果】
【０００９】
本発明の水系サイズ剤で表面処理されたガラス繊維は、経糸として織機に安定供給することができ、加えて、耐熱性に優れた複合材料を得ることができる。
【発明を実施するための形態】
【００１０】
以下、本発明について詳細に説明する。
本発明は、シランカップリング剤（Ａ）と、皮膜形成剤（Ｂ）と、帯電防止剤（Ｃ）と、柔軟剤（Ｄ）とを含む水系サイズ剤に関する。より具体的には、本発明の水系サイズ剤は、シランカップリング剤（Ａ）と、皮膜形成剤（Ｂ）と、帯電防止剤（Ｃ）と、柔軟剤（Ｄ）とを水に分散させたものである。本発明の水系サイズ剤は、澱粉、およびエポキシ樹脂を含有しない。ここでいう、「含有しない」とは、実質的に含まないことを意味し、本発明の効果を損なわない範囲であれば、微量含んでもよい。
【００１１】
シランカップリング剤（Ａ）は、ガラス繊維または得られる複合材料の機械物性を改善する目的で用いられる。シランカップリング剤（Ａ）としては、一般式：Ｙ−Ｒ−Ｓｉ（ＣＨ３）３−ｎＸｎで示される加水分解性のシラン化合物が好ましい。官能基Ｙとしては、例えば、ビニル基、エポキシ基、メタクリル基、アミノ基、メルカプト基が挙げられ、これらの中でも、ビニル基、メタクリル基、アミノ基、メルカプト基が好ましい。Ｒとしては、直鎖状、分岐状のアルキレン基、フェニレン基、イミノ基等が挙げられ、またＲを介さずに、ＹがＳｉに直接結合してもよい。官能基Ｘとしては、例えば、メトキシ基またはエトキシ基等のアルコキシ基、クロロ基、アセトキシ基、オキシム基、イソプロペノキシ基、アミノ基が挙げられる。ｎは２または３の整数である。ｎが２または３の場合、複数のＸは、互いに同一であっても異なってもよい。より具体的には、このような加水分解性のシラン化合物としては、ビニルトリエトキシシラン、ビニルトリメトキシシラン、γ−（メタクリロイルオキシプロピル）トリメトキシシラン、β−（３，４−エポキシシクロヘキシル）エチルトリメトキシシラン、γ−グリシジルオキシプロピルトリメトキシシラン、γ−グリシジルオキシプロピルメチルジエトキシシラン、γ−メルカプトプロピルトリメトキシシラン、γ−アミノプロピルトリエトキシシラン、Ｎ−β−（アミノエチル）−γ−アミノプロピルトリメトキシシラン、Ｎ−β−（Ｎ−ビニルベンジルアミノエチル）−γ−アミノプロピルトリメトキシシランが挙げられる。中でも、ガラス繊維とマトリクス樹脂の界面接着性に優れることから、Ｎ−β−（Ｎ−ビニルベンジルアミノエチル）−γ−アミノプロピルトリメトキシシランが好ましい。
【００１２】
皮膜形成剤（Ｂ）は、ガラス繊維に潤滑性を付与し繊維を接触具材との摩擦から保護し、帯電の防止や毛羽の発生を抑制する目的で用いられる。皮膜形成剤（Ｂ）としては、例えば、ポリエーテルポリオールやポリエステルポリオール等のポリオール、またはその誘導体が挙げられる。このようなポリオールとしては、例えば、アジペートジオール、ポリオキシプロピレングリコール、ポリオキシプロピレングリセリルエーテル、ポリオキシプロピレントリメチルロールプロパンエーテル、ポリオキシプロピレンソルビトールエーテル、ポリオキシアルキレンビスフェノールＡエーテルが挙げられ、好ましくはエポキシ基を含まない。中でも、毛羽抑制および潤滑性付与の観点から、皮膜形成剤（Ｂ）としては、ポリオキシアルキレンビスフェノールＡエーテルであることが好ましく、ポリオキシエチレンビスフェノールＡエーテルまたはポリオキシプロピレンビスフェノールＡエーテルがより好ましく、特に潤滑性に優れることから、ポリオキシエチレンビスフェノールＡエーテルがさらに好ましい。
【００１３】
ポリオキシアルキレンビスフェノールＡエーテルの水酸基価は２００ｍｇＫＯＨ／ｇ以下であることが好ましく、１５０ｍｇＫＯＨ／ｇであることがより好ましい。ポリオキシアルキレンビスフェノールＡエーテルの水酸基価が２００ｍｇＫＯＨ／ｇ以下である場合、分子量が高くなるため、アルキレンビスフェノールＡエーテルとガラス繊維とが密着しやすくなる。その結果、静電気が発生しにくくなり、表面処理したガラス繊維を経糸としてより安定して供給することができる。一方、ポリオキシアルキレンビスフェノールＡエーテルの水酸基価が２００ｍｇＫＯＨ／ｇを超えると水に分散することが困難となり水系サイズ剤を作製することができない場合がある。
【００１４】
皮膜形成剤（Ｂ）の含有量は、シランカップリング剤（Ａ）１００質量部に対して、１質量部以上５０質量部未満であることが必要で、２０〜４０質量部であることが好ましい。皮膜形成剤（Ｂ）の含有量が１質量部未満の場合、静電気が発生しやすく、ビーミング工程でガラス繊維どうしが絡み合あったり、糸切れしたり、毛羽が生じたりして、表面処理したガラス繊維を経糸として織機に安定供給することが困難となる場合があるので好ましくない。一方、皮膜形成剤（Ｂ）の含有量が５０質量部以上の場合、得られる複合材料の耐熱性が低下する場合があるので好ましくない。
【００１５】
帯電防止剤（Ｃ）は、ガラス繊維の帯電性を低下させる目的で用いられる。帯電防止剤（Ｃ）としては、例えば、脂肪族ポリアミド、ポリオキシアルキレンアルキルエステル、もしくはそれらの誘導体、第４級アンモニウム塩、または無機塩が用いられ、好ましくはエポキシ基を含まない。ポリオキシアルキレンアルキルエステルとしては、例えば、ポリオキシエチレンアルキルエステルが挙げられる。第４級アンモニウム塩としては、例えば、アルキルアンモニウム塩が挙げられる。無機塩としては、例えば、塩化リチウム等のリチウム塩や、塩化マグネシウム等のマグネシウム塩や、塩化アンモニウム、硫酸アンモニウム等のアンモニウム塩が挙げられる。
【００１６】
帯電防止剤（Ｃ）の含有量は、シランカップリング剤（Ａ）１００質量部に対して、１〜１０質量部であることが必要で、４〜６質量部であることが好ましい。帯電防止剤（Ｃ）の含有量が１質量部未満の場合、静電気が発生しやすく、ビーミング工程でガラス繊維どうしが絡み合あったり、糸切れしたり、毛羽が生じたりして、表面処理したガラス繊維を経糸として織機に安定供給することが困難となる場合があるので好ましくない。一方、帯電防止剤（Ｃ）の含有量が１０質量部を超える場合、得られる複合材料の耐熱性が低下する場合があるので好ましくない。
【００１７】
柔軟剤（Ｄ）は、ガラス繊維の柔軟性を向上する目的で用いられる。柔軟剤（Ｄ）としては、例えば、脂肪酸アミド、脂肪酸エステル、ポリアルキレングリコール、またはそれらの誘導体が挙げられ、中でも、脂肪酸アミド、ポリアルキレングリコール類が好ましく、エポキシ基を含まないものがより好ましい。脂肪酸アミドとしては、例えば、ポリオキシエチレンステアリン酸アミド等のポリオキシアルキレン脂肪酸アミドが挙げられる。また、脂肪酸アミドとしては、例えば、ポリエチレンアミンと、脂肪酸とで構成されるものが挙げられる。ポリエチレンアミンとしては、例えば、ジエチレントリアミン、トリエチレンテトラミン、テトラエチレンぺンタミンが挙げられる。脂肪酸としては、例えば、ラウリン酸、ミリスチン酸、パルミチン酸、ステアリン酸が挙げられる。脂肪酸エステルとしては、ポリオキシエチレンステアリン酸エステル等のポリオキシアルキレン脂肪酸エステル、ラウリン酸デシル、パルミチン酸イソプロピル、パルミチン酸セチル、ステアリン酸イソプロピル、アジピン酸エチレングリコール、トリオクタン酸トリメチルロールプロパンが挙げられる。ポリアルキレングリコールとしては、例えば、ポリエチレングリコール、ポリプロピレングリコールが挙げられる。
【００１８】
柔軟剤（Ｄ）の含有量は、シランカップリング剤（Ａ）１００質量部に対して、１〜１０質量部であることが必要で、４〜６質量部であることが好ましい。柔軟剤（Ｄ）の含有量が１質量部未満の場合、柔軟性を発現することが困難となり、静電気が発生しやすく、ビーミング工程でガラス繊維どうしが絡み合あったり、糸切れしたり、毛羽が生じたりして、表面処理したガラス繊維を経糸として織機に安定供給することが困難となる場合があるので好ましくない。一方、柔軟剤（Ｄ）の含有量が１０質量部を超える場合、得られる複合材料の耐熱性が低下する場合があるので好ましくない。
【００１９】
本発明の水系サイズ剤には、ガラス繊維クロスの開繊効率を高め、複合材料とする際の前記クロスへのマトリクス樹脂の含浸性を向上させ、得られる複合材料の機械特性を向上させることを目的として、さらにポリマー微粒子や無機微粒子等の微粒子を含んでもよい。微粒子の平均粒子径は、ガラス繊維クロスの開繊効率の観点から、１．０μｍ以下であることが好ましい。
【００２０】
ポリマー微粒子のポリマーとしては、水に溶解しないものであれば特に限定されないが、例えば、ポリ乳酸、ポリアリレート、液晶ポリエステル、ポリカーボネート、ポリフェニレンスルフィド、ポリアミド、ダイマー酸ポリアミド、ポリテトラフルオロエチレン、ポリ塩化ビニル、共重合ポリエステル、ポリエチレンイミン、ポリアミド、ポリオキシメチレン、ポリエチレン、イミン、ポリエーテルエーテルケトン、ポリウレタン、ポリビニル系樹脂、ポリオレフィン系樹脂、ポリアクリレート、ポリメタクリル酸メチル架橋物が挙げられる。無機微粒子しては、例えば、炭化ケイ素、窒化アルミニウム、クレイ、窒化ホウ素、グラファイト、金属ジカルコゲナイド、ヨウ化カドミウム、インジウム、タリウム、スズ、銅、亜鉛、金、銀が挙げられる。中でも、開繊効率が高いことから、窒化ホウ素であることが好ましい。ポリマー微粒子や無機微粒子は、単独で使用してもよいし、併用してもよい。
【００２１】
本発明の水系サイズ剤は、紡糸時の繊維の集束性の向上、製織時の毛羽の発生抑制を目的として、さらに水に溶解することができるエポキシ樹脂以外の水系樹脂を含んでもよい。水系樹脂としては、例えば、ポリビニルアルコール誘導体、ポリビニルピロリドン、スチレン−無水マレイン酸共重合体、エチレン−無水マレイン酸共重合体、ポリアクリルアミドおよびその誘導体、ポリエチレングリコール、スチレン−ブタジエン共重合体、ポリ酢酸ビニル、ポリウレタン、ポリアクリル酸エステル、塩化ビニル−酢酸ビニル共重合体、エチレン酢酸ビニル共重合体、エチレン−ブタジエン−アクリル系共重合体、ポリ塩化ビニリデン、変性ポリオレフィン、ダイマー酸ポリアミドが挙げられる。水系樹脂は、単独で使用してもよいし、併用してもよい。
【００２２】
本発明の水系サイズ剤は、さらに酢酸等のｐＨ調整剤を含んでもよい。
【００２３】
本発明の水系サイズ剤は、さらに硬化触媒を含んでもよい。硬化触媒としては、例えば、トリス（ジメチルアミノメチル）フェノールのトリスエチルヘキシル酸塩が挙げられる。また、本発明の水系サイズ剤は、さらに硬化剤を含んでもよい。硬化剤としては、例えば、脂肪族ポリアミン、脂環式ポリアミン、アミン−エポキシ付加生成物、ポリアミドポリアミン、芳香族ポリアミン、グリシジルエーテル類、グリシジルエステル類が挙げられる。
【００２４】
本発明の水系サイズ剤は、さらに、増粘剤、レベリング剤、酸化防止剤、難燃剤、難燃助剤、熱安定剤、繊維状補強材、機能性フィラーを含んでもよい。機能性フィラーとしては、例えば、熱伝導性フィラー、電磁波遮蔽粒フィラー、断熱フィラー、高誘電フィラーが挙げられる。
【００２５】
本発明の水系サイズ剤は、澱粉を含まない。そのため、本発明においては、ヒートクリーニング処理をした場合に生じる機械特性の低下は生じない。
【００２６】
本発明の水系サイズ剤は、エポキシ樹脂を含まない。そのため、エポキシ樹脂を含む水系サイズ剤を用いた場合に生じる糸質の変動や静電気量の増大が抑制され安定した製織が可能となる。ここで、エポキシ樹脂とは、例えば、ビスフェノール型エポキシ樹脂、アミン型エポキシ樹脂、フェノールノボラック型エポキシ樹脂、クレゾールノボラック型エポキシ樹脂、レゾルシノール型エポキシ樹脂、フェノールアラルキル型エポキシ樹脂、ナフトールアラルキル型エポキシ樹脂、ジシクロペンタジエン型エポキシ樹脂、ビフェニル骨格型エポキシ樹脂、イソシアネート変性エポキシ樹脂、テトラフェニルエタン型エポキシ樹脂、トリフェニルメタン型エポキシ樹脂、フルオレン型エポキシ樹脂が挙げられる。
【００２７】
本発明の水系サイズ剤中における、上記の（Ａ）〜（Ｄ）を合計した固形分濃度は、２〜１０質量％であることが好ましい。固形分濃度が２質量％未満の場合、ガラス繊維に均一に被覆することが困難となり、毛羽が立ち易くなり、機械物性が低下する場合がある。一方、固形分濃度が１０質量％を超えると、ガラス繊維への固形分の付着量が増すことで、繊維表面のべたつき、過剰なシランの付着により製織性が低下する場合がある。
【００２８】
本発明の水系サイズ剤は、上記の（Ａ）〜（Ｄ）を水中に分散させることによって製造することができる。より具体的には、最初にシランカップリング剤（Ａ）を水に混合し、２５℃以下の温度で撹拌し、加水分解反応を進める。この加水分解反応がある程度進んだ段階で、皮膜形成剤（Ｂ）、帯電防止剤（Ｃ）、柔軟剤（Ｄ）をさらに加え、撹拌する。上記の（Ｂ）〜（Ｄ）を、それぞれ、上記の（Ａ）を含む水に加えて混合してもよく、上記の（Ｂ）〜（Ｄ）を混合したものを、上記の（Ａ）を含む水に加えて混合してもよい。
【００２９】
上記の（Ａ）〜（Ｄ）の混合物に硬化剤を加える場合、攪拌翼、ビーズミル、３本ロールミル、ジェットミルを用いて、上記の（Ａ）〜（Ｄ）の混合物および硬化剤を混合すればよい。上記の（Ａ）〜（Ｄ）の混合物と硬化剤は、無機物等の固形物を混合しない場合に限り、ディスパーまたは振動攪拌を用いて混合してもよい。
【００３０】
ディスパーの場合、回転数は５００〜３０００ｒｐｍが好ましい。振動攪拌の場合、振動数は３０〜５０Ｈｚが好ましい。回転数および振動数が上記範囲内である場合、攪拌熱による発熱を抑制しながら水系サイズ剤を得ることができる。また、上記の（Ａ）〜（Ｄ）の混合物と硬化剤に固形物を混合するためにビーズミルを用いる場合、攪拌熱による発熱を抑制するため、チラーを用いてもよい。発熱を抑制することでシランカップリング剤の反応促進を抑制することができ、安定した水系サイズ剤を得ることができる。
【００３１】
本発明の水系サイズ剤は、ガラス繊維を表面処理するために用いる。製織性の観点から、ガラス繊維に付着する水系サイズ剤（固形分）の量は、ガラス繊維および前記ガラス繊維に付着した水系サイズ剤（固形分）の合計１００質量部に対して、０．１０〜４．００質量部であることが好ましく、０．１５〜１．００質量部であることがより好ましく、０．１５〜０．２０質量部であることがさらに好ましい。
【００３２】
本発明の表面処理されたガラス繊維は、例えば、上記の水系サイズ剤を、ローラーサイジング法、ローラー浸漬法、スプレー法等の公知の方法により、ガラス繊維に塗布することにより得ることができる。
【００３３】
表面処理されたガラス繊維は、撚りをかけながらボビンに巻き取られ、続いて、複数のボビンから、１本１本引き出され、ガラス繊維どうしが交差しないように一定の張力を与えた状態で整経ビームに巻き取られる。その後、さらにビーミング工程で複数の整経ビームから引き出された前記ガラス繊維は引き揃えながらまとめ経糸とされる。
【００３４】
得られた経糸は、シャトル織機、エアージェット織機、レピア織機を用いた公知の方法により、緯糸を挿入することにより、ガラス繊維クロスを製織することができる。
【００３５】
得られたガラス繊維クロスは、水開繊処理することにより、水系サイズ剤を容易に除去することができる。水開繊処理は、通常、０．１〜５．０ＭＰａの水圧を加えておこなわれる。
【００３６】
さらに、得られたガラス繊維クロスにマトリクス樹脂を含浸させることにより、複合材料を得ることができる。マトリクス樹脂を含浸させる方法としては、マトリクス樹脂の溶液に、水開繊処理やシランカップリング処理がなされたガラス繊維クロスを浸漬する方法が挙げられる。エポキシ樹脂をマトリクス樹脂として含浸させた場合、例えば、１５０〜２００℃で１〜１０分かけて半硬化状態のプリプレグに加工し、プリプレグを２０〜４０枚積層し、プレス圧１０〜４０ｋｇ／ｃｍ２、加熱温度１５０〜２００℃、真空下で１．５〜２時間加熱し、硬化した複合材料とすることができる。
【００３７】
本発明のガラス繊維、ガラス繊維クロスおよび複合材料は、プリント基板；スマートフォン、タブレット、パワーデバイス、パソコン、家庭用ゲーム機等のコンピュータ類の部品；ＤＶＤプレーヤー、ＤＶＤレコーダーの部品、ＨＤＤレコーダーの部品、家庭用テレビ、プラズマディスプレイ、液晶テレビ等のディスプレイ電源ユニット等の部品；携帯電話、各種ＡＶ機器、ＯＡ機器等の部品；カーステレオ、カーナビゲーションシステム、インバーター、照明、自動車電装部材、自動車エンジン部材、自動車ブレーキ部材、自動車内装部材、宇宙航空材料、スポーツ用途、アウトドア用途、一般産業資材に好適に用いることができる。
【実施例】
【００３８】
以下、本発明の実施例を具体的に説明するが、本発明はこれらの実施例に限定されない。
【００３９】
水系サイズ剤の特性の測定、評価する方法は下記のとおりである。
（１）水系サイズ剤のガラス繊維への付着量
ガラス繊維への水系サイズ剤の付着量の測定は、ＪＩＳ  Ｒ  ３４２０に従い、強熱減量として以下のように測定した。
水系サイズ剤の付着したガラス繊維を１１０℃で１時間熱風乾燥し、ガラス繊維から水分（水系サイズ剤由来の水分）を除去した。水を除去した後のガラス繊維の重量Ｗ１を測定した後、そのガラス繊維を電気炉用いて６２５℃の環境下で３０分間静置し、ガラス繊維からさらに水系サイズ剤（固形分）を除去した。水系サイズ剤（固形分）を除去した後のガラス繊維の重量Ｗ２を測定した。
水系サイズ剤のガラス繊維への付着量は、以下の式から求めた。
ガラス繊維への付着量＝［（水分除去後のガラス繊維重量Ｗ１）−（水系サイズ剤（固形分）除去後のガラス繊維重量Ｗ２）］／（水分除去後のガラス繊維重量Ｗ１）×１００
【００４０】
（２）皮膜形成剤の水酸基価
皮膜形成剤１０ｇを、無水酢酸およびピリジン（無水酢酸／ピリジン（体積比）＝１／５）の混合液５ｍＬに溶解させた後、１００℃で１時間、無水酢酸と皮膜形成剤中の水酸基とを反応させた。その後、さらに蒸留水を添加し、１００℃で１０分間撹拌して、過剰の無水酢酸を分解し、試料液を得た。０．５モル／Ｌの水酸化カリウム水溶液を用いて試料液の滴定を行い、滴定量Ｗ３（ｍＬ）を求めた。同様に、皮膜形成剤を用いない場合（上記の混合液のみ）についても滴定を行い、滴定量Ｗ４（ｍＬ）を求めた。下記式より、水酸基価を算出した。
水酸基価（ｍｇＫＯＨ／ｇ）＝（Ｗ４−Ｗ３）×ｆ×２８．０５／１０
（ｆ：０．５モル／Ｌ水酸化カリウム水溶液の力価）
【００４１】
（３）静電気の発生量
表面処理したガラス繊維を検尺機で巻き取り、その巻き取り部である回転体の下部に静電気センサ（オムロン社製  ＺＪ−ＳＤ１００）を設置し、前記ガラス繊維が配列する過程で発生する静電気量を測定した。巻き取り回数は１００回とした。
【００４２】
（４）製織時の経糸の供給安定性
蛭田理研株式会社製の抱合力試験機を用い、表面処理したガラス繊維とセラミックガイドの摩擦による糸の毛羽の発生状態を観察した。測定するガラス繊維をヤーンガイドに通し、ガラス繊維両端をまとめ、３０ｇの荷重で固定した。固定後、摩擦盤を１００ｒｐｍ×１分間動かし、得られたガラス繊維の状態を観察した。
糸切れの本数が、０本の場合「◎」、１〜４本の場合「○」、５本以上の場合「×」とした。
【００４３】
（５）複合材料の耐熱性
得られたガラス繊維クロスを、水で開繊処理し、シランカップリング処理を行い、１２０℃の乾燥工程にて乾燥を実施した後、エポキシ樹脂のワニスに浸漬し、ワニスから取り上げた後、１５０℃で５分間、１７０℃で１．５〜２時間の加熱処理を行い硬化プリプレグを作製した。なお、水での開繊処理は、０．１〜５．０ＭＰａの水圧を加えておこない、シランカップリング処理は、アミノシランカップリング剤を用いておこなった。またエポキシ樹脂のワニスとして、ＮＢＭＡ規格のＦＲ−４組成のエポキシ樹脂１００質量部をメチルエチルケトン１４質量部で希釈したワニスを用いた。
続いて、得られた硬化プリプレグに湿熱処理および半田浴による熱履歴を与え、その後の硬化プリプレグの状態を評価した。なお、湿熱処理は、プレッシャークッカーを用いて、水蒸気圧力１．０５ｋｇ／ｃｍ２Ｇ、環境温度１２１℃、１２時間の条件で実施した。半田浴による熱履歴は、湿熱処理された複合材料を２０〜２５℃の水に１５分間浸した後、２６０℃の半田浴に２５秒浸漬させておこなった。
半田浴に浸漬した後の硬化プリプレグから、張り付いた半田を削り落とし、硬化プリプレグの表面を、フラットベッドスキャナー（ＥＰＳＯＮ社製）を用いて観察し、硬化プリプレグの表面の総面積に対する白化した部分（白化部）の面積の割合を求めた。硬化プリプレグ表面の白化部の割合が１％未満の場合「◎」、１％以上〜３０％未満の場合「○」、３０％以上の場合「×」として、複合材料の耐熱性を評価した。
【００４４】
水系サイズ剤を構成する材料を、以下に示す。
（１）シランカップリング剤（Ａ）
（Ａ１）Ｎ−β−（Ｎ−ビニルベンジルアミノエチル）−γ−アミノプロピルトリメトキシシラン塩酸塩と、９０％酢酸と、水とからなる混合溶液（東レ・ダウコーニング社製、Ｚ６０３２）
【００４５】
（２）皮膜形成剤（Ｂ）
（Ｂ１）ポリオキシエチレンビスフェノールＡエーテル（吉村油化学社製、ＧＦ６９０、水酸基価１２３ｍｇＫＯＨ／ｇ）
（Ｂ２）ポリオキシエチレンビスフェノールＡエーテル（三洋化成社製、ニューポール  ＢＰＥ−６０、水酸基価２２８ｍｇＫＯＨ／ｇ）
（Ｂ３）ポリオキシプロピレンビスフェノールＡエーテル（三洋化成社製、ニューポール  ＢＰ−５Ｐ、水酸基価２１１ｍｇＫＯＨ／ｇ）
（Ｂ４）ビスフェノールＡ型エポキシ樹脂（シキボウ社製、エポリカ）
（Ｂ５）澱粉（日澱化学社製、パイオスターチ）
【００４６】
（３）帯電防止剤（Ｃ）
（Ｃ１）ポリオキシエチレンアルキルエステル（一方社油脂工業社製、ノイラン）
【００４７】
（４）柔軟剤（Ｄ）
（Ｄ１）カチオン性脂肪酸アミド（一方社油脂工業社製、ＫＳＫ）
【００４８】
実施例１〜９、比較例１〜１０、参考例１
上記のシランカップリング剤（Ａ）、皮膜形成剤（Ｂ）、帯電防止剤（Ｃ）、および柔軟剤（Ｄ）と、水とを混合して、水系サイズ剤を作製した。
上記の水系サイズ剤の作製において、シランカップリング剤（Ａ）、皮膜形成剤（Ｂ）、帯電防止剤（Ｃ）、柔軟剤（Ｄ）の種類、および各固形分の混合比率（質量部）を、表１、２に示すように変更した。
【００４９】
【表１】
2016094674.tif 000002
【００５０】
【表２】
2016094674.tif 000003
【００５１】
水系サイズ剤は、固形分濃度（上記（Ａ）〜（Ｄ）の固形分を合計した量の濃度）が４〜８質量％の範囲内に収まるように、添加する水の量を調整した。
【００５２】
上記で得られた水系サイズ剤をノズルから紡出した複数のガラス繊維（繊維総本数：４０本）に付着させ、前記ガラス繊維を１本の束（ストランド）に集束させた。次いで、このストランドを、撚りをかけずにケークに巻き取った。得られたケークから解舒したガラス繊維ロービングを、撚り（撚り数：０．５Ｚ）をかけながら、ボビンに巻き付け、水系サイズ剤で表面が処理されたガラス繊維ヤーンを得た（平均繊維径：４．１μｍ、番手：１．３ｔｅｘ）。なお、ガラス繊維への水系サイズ剤（固形分）の付着量は、水系サイズ剤の固形分濃度により変動する。水系サイズ剤中の固形分濃度が４〜８質量％である場合、水系サイズ剤（固形分）の付着量は、ガラス繊維および前記ガラス繊維に付着した水系サイズ剤（固形分）の合計１００質量部に対して０．１０〜４．００質量部となる。
上記で得られたガラス繊維が巻かれたボビン９４本を、一本一本を引き出し、ガラス繊維どうしが交差しないよう一様な張力を与えた状態で整経ビームに巻き取った。整経ビームには、ガラス繊維を７００ｍ巻き取り、それを４本採取した。採取した４本はビーミング工程にて引き揃えながらまとめ、合計で１５０４０本（単繊維本数４０本×ボビン９４本×４ビーム）、横幅１３５０ｍｍの経糸を得た。
製織時に用いる緯糸は参考例１の水系サイズ剤で処理されたガラス繊維を用い、津田駒工業社製のエアージェット織機を用いて製織し、ガラス繊維クロスを得た。
上記で得られた、ガラス繊維、ガラス繊維クロスについて、上記の各種評価を行った。評価結果を表１、２に示す。
【００５３】
実施例１〜１０のガラス繊維は、静電気の発生量が抑制されていたため、経糸として織機に安定供給することができた。また、実施例１〜１０のガラス繊維から得られた複合材料は、いずれも耐熱性が高かった。
実施例１のガラス繊維は水酸基価２００ｍｇＫＯＨ／ｇ以下の皮膜形成剤を含む水系サイズ剤を用いたため、水酸基価が２００ｍｇＫＯＨ／ｇを超える皮膜成形剤を含む水系サイズ剤を用いた実施例９、１０のガラス繊維よりも、静電気の発生量が少なかった。その結果、経糸として織機により安定して供給することができた。
【００５４】
比較例１のガラス繊維は、水系サイズ剤中の皮膜形成剤の含有量が少なかったため、静電気の発生量が多かった。そのため、経糸として織機に安定供給することができず、製織することができなかった。
比較例２は、水系サイズ剤中の皮膜形成剤の含有量が多かったため、得られた複合材料の耐熱性が低かった。
比較例３は、水系サイズ剤中の帯電防止剤の含有量が少なかったため、静電気の発生量が多かった。そのため、経糸として織機に安定供給することができず、製織することができなかった。
比較例４は、水系サイズ剤中の帯電防止剤の含有量が多かったため、得られた複合材料の耐熱性が低かった。
比較例５は、水系サイズ剤中の柔軟剤の含有量が少なかったため、静電気の発生量が多かった。そのため、経糸として織機に安定供給することができず、製織することができなかった。
比較例６は、水系サイズ剤中の柔軟剤の含有量が多かったため、得られた複合材料の耐熱性が低かった。
比較例７、８は、水系サイズ剤中にエポキシ樹脂を含んでいたため、静電気の発生量が多かった。そのため、経糸として織機に安定供給することができず、製織することができなかった。
比較例９、１０は、水系サイズ剤中に澱粉を含んでいたため、耐熱性が低かった。